(57)【特許請求の範囲】
【請求項１】
下記の（ａ）〜（ｄ）の工程を含む、少なくとも一つのメソポア−鋳型剤（mesopore-templating agent）を使用した、メソポーラス・ミクロポーラス結晶質材料の製造方法：
（ａ）ミクロ多孔質結晶性アルミノシリケートの母材と、少なくとも１つのメソポア−鋳型剤とを含む塩基性水溶液を調製し、ここで、上記メソポア−鋳型剤は上記溶液中にユニマーの形で可溶であり、温度上昇でユニマーが集まってミセル凝集体を形成してミセルが生成でき、このミセル化は温度を下げた時に可逆的であり、
（ｂ）工程（ａ）の合成媒体を穏やかな水熱条件下に置き、水熱処理の温度よりも低い温度で上記溶液中の上記メソポア−鋳型剤をミセル化し、
（ｃ）工程（ｂ）で得られた系を冷却して工程（ｂ）の処理を停止させて、上記メソポア−鋳型剤のミセル凝集体を解離させ、
（ｄ）工程（ｃ）のメソポーラス・ミクロポーラス結晶質物質を回収し、上記メソポア−鋳型剤の少なくとも一部を回収する。
【請求項２】
上記母材が下記（ｉ）〜（iii）の中から選択されるミクロ多孔質結晶性アルミノシリケートである請求項１に記載の方法：
（ｉ）ミクロポーラス結晶性材料および／またはその種、
（ii）（ｉ）の材料の前駆体、または
（iii）（ｉ）と（ii）の材料の組み合わせ。
【請求項３】
工程（ｃ）で、メソポア−鋳型剤のミセル凝集体を解離させた後に酸−含有溶液を用いて系を中和する請求項１または２に記載の方法。
【請求項４】
工程（ｄ）で得られたメソポーラス・ミクロポーラス結晶質物質をイオン交換溶液と接触させる工程（ｅ）をさらに行う請求項１〜３のいずれか一項に記載の方法。
【請求項５】
上記の工程（ｅ）を攪拌下に行う請求項４に記載の方法。
【請求項６】
上記母材が下記の（ｉ）または（ii）である請求項１〜５のいずれか一項に記載の方法：
（ｉ）Ｙ型ゼオライト、ＺＳＭ−５、モルデナイト、フェリエライトおよびゼオライトベータの中から選択されるアルミノケイ酸塩、または
（ii）沈降シリカ、熱分解法シリカ（ヒュームドシリカ）およびシリカの水性コロイド懸濁液の中から選択される無機珪素源または有機珪素源を含み、且つ、金属酸化物、金属塩および金属アルコオキサイドから選択される金属源を含み、金属はアルミニウム、ホウ素、鉄、ガリウムおよびチタンの中から選択される（ｉ）の材料の前駆体。
【請求項７】
下記である請求項６に記載の方法：
上記（i）のＹ型ゼオライトがバルクＳｉ／Ａｌ比が１２以上であるプロトン化された形態のＦＡＵ構造を有し、または
上記（ii）の（ｉ）の前駆体材料がテトラアルキルオルトシリケートを含む。
【請求項８】
Ｙ型ゼオライトが親Ｙゼオライトを少なくとも一回の脱アルミニウム処理して得られるＹ型ゼオライトである請求項６または７に記載の方法。
【請求項９】
上記のメソポア−鋳型剤が少なくとも一つのイオン性官能基を有するオリゴマーまたはポリマーの鎖を含み、物理化学的パラメータの変化で両親媒性となる請求項１〜８のいずれか一項に記載の方法。
【請求項１０】
上記物理化学的パラメータがｐＨ、温度およびイオン強度から選択される請求項９に記載の方法。
【請求項１１】
下記の（１）または（２）または（３）である請求項１〜１０のいずれか一項に記載の方法：
（１）上記のメソポア−鋳型剤のＬＣＳＴが１５℃以上且つ２００℃以下であるか、
（２）上記のメソポア−鋳型剤が四級アンモニウム塩によって官能化されたエチレンとプロピレンとのランダム（統計）コポリマーで、その分子サイズは１４０〜５０００ｇ／ｍｏｌで、エチレンオキサイド／プロピレンオキサイドのモル比は０．０１〜５の間であるか、
（３）上記のメソポア−鋳型剤のアミノ基が四級化されている。
【請求項１２】
下記である請求項１１に記載の方法：
上記の（１）のメソポア−鋳型剤のＬＣＳＴが３０℃以上且つ１００℃以下であるか、
上記（２）のエチレンオキサイド／プロピレンオキサイドのモル比が０．１〜０．５の間であるか、
上記（２）のメソポア−鋳型剤が塩化物または臭化物または水酸化物であるか、
上記（３）のメソポア−鋳型剤が塩化物または臭化物または水酸化物である。
【請求項１３】
上記ユニマーの室温での流体力学的直径が０．１〜５ｎｍで、ミセル集合体の４０〜９０℃の範囲の温度での流体力学直径が１０ｎｍ〜２μｍである請求項１〜１２のいずれか一項に記載の方法。
【請求項１４】
上記の塩基性水溶液を製造する工程（ａ）で使用する塩基が強塩基および／または弱塩基である請求項１〜１３のいずれか一項に記載の方法。
【請求項１５】
上記塩基がアルカリ金属水酸化物、アルカリ土類金属水酸化物、水酸化テトラアルキルアンモニウム、炭酸ナトリウム、炭酸カリウム、炭酸アンモニウム、クエン酸ナトリウム、クエン酸カリウム、クエン酸アンモニウム、ＮＨ4ＯＨおよびこれらの組み合わせである請求項１４に記載の方法。
【請求項１６】
工程（ａ）で使用する塩基が水酸化テトラメチルアンモニウムの溶液である請求項１〜１５のいずれか一項に記載の方法。
【請求項１７】
工程（ａ）でのメソポア−鋳型剤／Ｓｉ比が０．０１〜０．５の範囲である請求項１〜１６のいずれか一項に記載の方法。
【請求項１８】
工程（ａ）でのメソポア−鋳型剤／Ｓｉ比が０．０８〜０．１６５である請求項１７に記載の方法。
【請求項１９】
工程（ａ）で調製した塩基性水溶液を穏やかな水熱条件下に置く工程（ｂ）を下記で行う請求項１〜１８のいずれか一項に記載の方法：
（１）９０〜２００℃の温度で、５〜３０時間、
（２）１〜２０バールの自己発生圧力下。
【請求項２０】
上記工程（ｂ）を下記で行う請求項１９に記載の方法：
（１）１４０〜１６０℃の温度で、１８〜２２時間、
（２）１〜１５バールの自己発生圧力下。
【請求項２１】
工程（ｄ）のメソポーラス・ミクロポーラス結晶質物質の回収を（ｄ１）ろ過、（ｄ２）メソポア−鋳型剤の少なくとも一部を抽出するためのメソポーラス・ミクロポーラス結晶質物質のシーケンシャルまたは連続モードでの洗浄および（ｄ３）乾燥の手順に従って行う請求項１〜２０のいずれか一項に記載の方法。
【請求項２２】
（ｄ３）の乾燥の後に（ｄ４）焼成をさらに行う請求項２１に記載の方法。
【請求項２３】
上記洗浄の溶液が（ｉ）脱塩水または（ii）硝酸、アンモニアまたは硝酸アンモニウムを含む水溶液または（iii）純粋なメタノールである請求項２１または２２に記載の方法。
【請求項２４】
工程（ｄ）でメソポーラス・ミクロポーラス結晶質物質を濾過によって回収し、回収した濾液を、塩基性ｐＨに調整してから、工程（ａ）でのメソポーラス化処理の塩基性水溶液として再循環し、このメソポーラス化処理を少なくとも一回繰り返す請求項１〜２３のいずれか一項に記載の方法。
【請求項２５】
下記（１）〜（３）の特徴を有するメソポーラス・ミクロポーラス結晶質シリケートまたはアルミノシリケートを得るための請求項１〜２４のいずれか一項に記載の方法：
（１）固体結晶質シリケートまたはアルミノシリケート中に均質なバーミキュラ（vermicular）メソポーラス相が存在する。
（２）メソポアは３〜５０ｎｍに中心を有する狭い寸法分布を有する。
（３）ミクロ多孔性とメソ多孔性とが密接に結合している。
【請求項２６】
分子量が１４０〜５０００ｇ／ｍｏｌで、エチレンオキサイド／プロピレンオキサイドのモル比が０．０１〜５の間にあり、末端が四級アンモニウム塩によって官能化されたエチレンとプロピレンとのランダムコポリマーから成ることを特徴とする、請求項１〜２５のいずれか一項に記載のメソポーラス・ミクロポーラス結晶質材料の製造方法で使用するメソポア−鋳型剤。
【発明の詳細な説明】
【技術分野】
【０００１】
本発明は、穏やかな水溶性条件下で回収可能かつリサイクル可能なメソポア鋳型剤（mesopore templating agent）を用いて（関与させて）ミクロ多孔性とメソ多孔性（micro- and mesoporosity）の両方を合わせて持つ階層（hierarchical）材料を製造する方法に関するものである。
【背景技術】
【０００２】
ゼオライトは、その微多孔質構造、強酸性および水熱安定性から、石油精製業および石油化学における重要な触媒材料である。しかし、ミクロポーア（ミクロ気孔、直径＜２ｎｍ）が存在し、それによって表面積と形状選択性の両方が高いため小さな反応体分子に対してはそのユニークな触媒特性が立体的制約により制限される。新規なゼオライト触媒の開発における主要な課題の一つは、ゼオライトの活性サイトへの反応物および／または生成物の分子のアクセス性をより良くして触媒効率を最大にすることにある。
【０００３】
ゼオライト中のメソ多孔性を増加させるために開発された工業的方法は「破壊的」（構造を破壊する）アプローチ、例えばスチーム処理または浸出方法（リーチング）を用いた脱アルミニウム処理である。この技術はコストの観点から魅力的であるため、今日、産業界で主として使用されている。しかし、この方法でメソポアを導入するには下記の２つの主要な欠点ある：
（１）制御が容易でなく、多くの場合、得られる材料はランダムかつ非最適化されたメソ多孔性である。
（２）さらに、上記のようなメソ多孔化（mesoporisation）のルートを使用するので合成収率も最適にはならない。例えば、脱ケイ酸の場合、原料収率は４０〜９０％で、これは抽出されたケイ素の量に依存するため、プロセスコストに影響を与え、ゼオライト材料の大きなロスは避けられない。
【０００４】
上記の問題を解決するために下記のようないくつかのルートが開発されている。
（１）ＳＤＡ（構造指向剤（Structure Directing Agent）の周りにゼオライトの種を濃縮させることによってナノサイズのゼオライト前駆体を界面活性剤と直接組み合わせる方法（［非特許文献１］（Tosheva, Chem. Mater., 2005, 17, 2494-2513））。この方法でゼオライトＦＡＵの種子からメソポーラス珪酸塩を製造するのに成功している（［非特許文献２］（Liu Y., JACS, 2000, 122, 8791 -8792））
【０００５】
（２）デュアルテンプレートアプローチ：このアプローチではアルミノシリケート前駆体のテンプレートを目指したミクロポーラおよびメソポーラスの混合物から開始する戦略を考える（［非特許文献３］（Kloetstra K.R., Microporous Mater. 1996, 6, 287-293）、［非特許文献４］（Karlsson A., Microporous Mesoporous Mater. 1999, 227, 181 -192）、［特許文献１］（国際公開第WO200704373号公報（Ryoo R.）、［非特許文献５］（Ryoo R., WO200704373 ; M.Choi, Nat.Mater. 2006, 5, 718-723））。
【０００６】
（３）ゼオライト再結晶化ルート：これは「破壊的」アプローチと「建設的」アプローチとを組み合わせたもので、ゼオライトを予備的に部分溶解した後にメソポア−鋳型剤の周りで再結晶化させる。メソポア−鋳型剤は一般に静電気によってシリカと相互作用するカチオン性界面活性剤（例えば、臭化ヘキサデシルトリメチルアンモニウム）である。このアプローチを用いると長距離結晶性と同じ結晶中に位置する高メゾスコピック秩序を有する階層構造を得ることができる。ゼオライトのミクロ気孔と構造化メソポア気孔の両方の存在を表す（［非特許文献６］（Wang S., Catal. Comm. 2005, 6, 87-91）、［非特許文献７］（Ivanova 1.1., Microporous Mesoporous Mater. 2007, 105, 101 -110）、［非特許文献８］（Chal R., Cacciaguerra T., van Donk S., Gerardin C, Chem. Commun., 2010, 46, 7840-7842）、［特許文献２］（米国特許出願公開第US20050239634号明細書（Garcia Martinez J.））
【０００７】
しかし、上記ルートで得られた階層多孔性材料を工業的に効果的に適用するのは依然として制限される。すなわち、コストが高く、このコストの一部は有機テンプレート（構造指向剤（Structure Directing Agent (ＳＤＡ）ともよばれる）のコストである。このＳＤＡを除去するには材料を一般に高温で焼成して構造化剤を小さな成分に分解して細孔から抽出できるようにする必要があるが、この焼成で材料の構造劣化や流出物の塩析等の悪影響が生じ、環境問題および／または高エネルギー消費といった問題になる。
【０００８】
本発明は、ミクロ多孔性とメソ多孔性の両方を組み合わせた階層的多孔性材料を製造するための方法に関するもので、穏やかな水性条件下で回収可能かつリサイクル可能な有機構造化剤を使用することによって制御されたメソ多孔性を得ることができ、
（１）穏やかな回復条件を用いることで、高価な有機構造化剤を使用することに起因するコストを下げることができ、有機構造化剤の少なくとも一部を他の合成時に再利用でき、
（２）高温での加熱工程を回避することによって構造が劣化する危険を減らすことができ、
（３）ＨＳＥリスク、例えば焼成を使用した場合の有機構造化剤除去中の暴走およびＣＯ2の排出、高エネルギーの消費を減らすことができる。
【０００９】
ゼオライト細孔空間内で分解できる有機ＳＤＡを使用すると、その断片の除去が可能になり、再組み立時に再使用可能になり、高温での燃焼を回避できるということは微孔ゼオライト材料の分野で２００３年にＭ．Ｅ．Ｄａｖｉｓが最初に報告している［Ｎａｔｕｒｅ  ４２５，３８５−３８８］。
【００１０】
［特許文献３］（国際公開第ＷＯ２０１２／０７００６７Ａ２）には、有機構造指向剤または結晶性ＭＷＷタイプのゼオライト種を含まない状態で、所定量の二酸化ケイ素を含有する化合物と、金属酸化物を含有する化合物と、水と、ｐＨ調節剤とを一緒に混合して水性アモルファスメタロシリケートゲルを作り、得られたゲルを有機鋳型剤の存在下で水熱処理工程して結晶性ＭＷＷゼオライトを得る、鋳型剤を使用したＭＷＷ型ゼオライトの製造方法が記載されている。この文献はＮ、Ｎ、Ｎ−トリメチル−ｌ−アダマンタモニウムまたは水酸化トリメチルアンモニウムブロミドのような鋳型剤を開示している。この鋳型剤はミセル形成能を示しているが、温度またはｐＨのような一つのパラメータを変更することによってその機能を無効にできることは記載がない。また、この鋳型剤は焼成によって必ず除去される。この文献に記載の全ての実施例は作った固体は必ず焼成する必要があることを明らかに示している。
【００１１】
［特許文献４］（国際公開第２００７／１３０３９５Ａ２号公報）には１〜１０ｎｍの均一な結晶間テキスチケアル細孔（intracrystal textural pores）を有するゼオライトの製造方法が開示している。シラン変性ポリマーの存在下でポロゲンとしてのアルミナ源とシリカ源とを反応させ、反応生成物を焼成してゼオライトを形成する。特に、この文献はポリマー変性シランの使用を開示している。このようなポリマー変性シランでは、ポリマーは共有結合でシリコンにリンクされています。このポリマー変性シランを構造指向剤として使用する。ポリマー変性シランは形成されたゼオライト中に組み込まれ、ケイ素は焼成によってのみ除去できる。
【００１２】
[非特許文献９](Minkee Choi et al. Nature Materials, vol. 5 no 9, pages 718-723)はゼオライトの製造に使用する両親媒性有機シラン系界面活性剤を開示している。この両親媒性有機シラン界面活性剤は成長中の結晶との相互作用を増強する官能基を与える。より正確には、この両親媒性有機シラン界面活性剤は加水分解性メトキシシリル単位、ゼオライト構造指向基、例えば四級アンモニウムや疎水性アルキル鎖単位を与える。有機シランはメトキシシリル単位を使用して他のＳｉＯ2やＡｌ2Ｏ3源と共有結合を形成して成長中の結晶領域と強く相互作用する。
【００１３】
規則的なメソポーラス材料を製造するためのエコロジカルなデザインを最初に提案した一人は２００８年のC. Gerardinのグループであった。彼らの方法はシリカの合成中に水中で親水性ポリマーを非共有結性の可逆的集合によって得られる新しいコロイド構造化剤の使用をベースにしたものである。このポリマーの重要な特性は他の成分を添加するか、物理化学的刺激、例えばｐＨ、イオン強度または温度の変化を与えることによって誘導されるミセル集合体を形成する能力にある。構造化剤を回収するための従来の高温での焼成処理を回避するために、反対刺激（opposite stimulus）を使用する。この概念は水溶性ダブル親水性ブロック共重合体（ＤＨＢＣ）の可逆的ｐＨ応答性ミセル集合を用いた室温でのメソ構造化シリカの製造によって実証された（［非特許文献１０］（N. Baccile et al., Angew. Chem. Int. Ed., 2008, 47, 8433-8437）、［特許文献５］（国際公開第ＷＯ２００９／０８１０００号公報））。
【００１４】
［非特許文献１１］（J. Reboul et al., Polymer Preprints, 201 1, 52(2), 717）ではこの概念を延長してメソポーラスシリカの形成のためにＳＤＡとして感熱性ＤＨＢＣを使用している。
【００１５】
しかし、Gerardin et al達の研究で、構造化剤としての感熱性ＤＨＢＣは（ＰＥＯ）ミセルコロナの性質のために、酸性条件下での非晶質メソポーラス材料の製造に限定されることが分かった。この合成条件は、結晶化ゼオライト構造体の合成に要求される条件（構造化剤の周りにアルミノシリケート種の再構造化するのに使用される条件）である強い塩基性溶液（ｐＨが１０以上、より好ましくは１２以上）からはるかに離れた条件である。感熱性ＤＨＢＣとシリカとの間の相互作用は酸性条件下での水素結合によるものであり、塩基性条件下では行うことができない。結晶性材料の製造は塩基性溶液下でしか実行できない。
【先行技術文献】
【特許文献】
【００１６】
【特許文献１】国際公開第ＷＯ２００７０４３７３号公報（Ryoo R.）
【特許文献２】米国特許出願公開第ＵＳ２００５０２３９６３４号明細書（Garcia Martinez J.）
【特許文献３】国際公開第ＷＯ２０１２／０７００６７Ａ２号公報
【特許文献４】国際公開第ＷＯ２００７／１３０３９５Ａ２号公報
【特許文献５】国際公開第ＷＯ２００９／０８１０００号公報
【非特許文献】
【００１７】
【非特許文献１】Tosheva, Chem. Mater., 2005, 17, 2494-2513
【非特許文献２】Liu Y., JACS, 2000, 122, 8791 -8792
【非特許文献３】Kloetstra K.R., Microporous Mater. 1996, 6, 287-293
【非特許文献４】Karlsson A., Microporous Mesoporous Mater. 1999, 227, 181 -192
【非特許文献５】M.Choi, Nat.Mater. 2006, 5, 718-723
【非特許文献６】Wang S., Catal. Comm. 2005, 6, 87-91
【非特許文献７】Ivanova 1.1., Microporous Mesoporous Mater. 2007, 105, 101 -110
【非特許文献８】Chal R., Cacciaguerra T., van Donk S., Gerardin C, Chem. Commun., 2010, 46, 7840-7842
【非特許文献９】Minkee Choi et al. Nature Materials, vol. 5 no 9, pages 718-723
【非特許文献１０】N.Baccile et al., Angew. Chem. Int. Ed., 2008, 47, 8433-8437
【非特許文献１１】J. Reboul et al., Polymer Preprints, 201 1 , 52(2), 717]
【発明の概要】
【発明が解決しようとする課題】
【００１８】
本発明は、水中の穏やかな条件下で回収でき且つリサイクルが可能なメソポア−鋳型剤（mesopore-templating agent）を使用してケイ酸塩とアルミノケイ酸塩とを含むメソポア寸法を有する（mesoporized）ミクロ気孔（micropores）含有結晶性物質を合成する方法を開示する。
【００１９】
本発明は以下のことを最初に実証したものである：
（１）界面活性剤タイプの挙動を有する構造化剤を、ミクロ気孔含有（micropore-containing）結晶性物質のメソポア化（mesoporization）で使用できるように設計するのに成功した。
（２）上記構造化剤を使用することによって、ミクロ気孔含有結晶性物質中に、調整が可能な狭い細孔サイズ分布を有する制御されたメソ構造体を形成できた。
（３）水溶液中で界面活性剤を抽出するのに成功し、構造化剤を６０％以上の回収率で回収できた。
（４）構造化剤の水溶液を少なくとも４回リサイクルするのに成功した。
【００２０】
拡散制限を克服した階層構造を有する多孔質ゼオライトを使用する広い用途には例えば水素化分解、オリゴマー化、ＦＣＣ、その他があるが、本発明は下記によって階層構造の多孔質ゼオライトの工業的製造に重要な役割を果たすものである：
（１）マイルドな回収条件を用いることができ、有機構造化剤の少なくとも一部を他の合成時に再利用できるので、高価な有機構造剤を使用することに起因するコストを下げることができ、
（２）焼成工程中に生じる発熱を制限することによって構造物の劣化のリスクを減らすことができ、さらに、
（３）ＨＳＥリスクと高エネルギー消費を減らすことができる。
【課題を解決するための手段】
【００２１】
上記目的のために、本発明は以下の工程を含む少なくとも一つのメソポア−鋳型剤（mesopore-templating agent）の使用を含むメソポア・ミクロポア結晶性材料の製造方法を開示する：
（ａ）（ｉ）ミクロポア結晶性材料および／またはその種、（ii）ミクロポア−鋳型剤の存在下でもよい（ｉ）の材料の前駆体または（iii）上記（ｉ）と（ii）の材料の組み合わせの中から選択される母材と、少なくとも１種のメソポア−鋳型剤とを含む塩基性水溶液を調製し（メソポア−鋳型剤はこの水溶液中にユニマー（unimers）の形で可溶であり、温度の上昇でミセルを生成でき、ユニマーが集まってミセル凝集体を形成し、このミセル化は温度を下げた時に可逆的である）、
（ｂ）工程（ａ）の合成媒体を穏やかな水熱条件下に置き、溶液中のテンプレート剤のミセル化を水熱処理の温度よりも低い温度で生じさせ、
（ｃ）工程（ｂ）で得られた系を冷却して工程（ｂ）の処理を停止させ、メソポア−鋳型剤のミセル凝集体を解離させ、必要に応じて酸含有溶液を使用して系を中和し、
（ｄ）工程（ｃ）のメソポーラスミクロポーラス結晶性材料を回収し、メソポア−鋳型剤の少なくとも一部を回収し、
（ｅ）任意工程として、工程（ｄ）のメソポーラス・ミクロポーラス結晶性材料を、好ましくは撹拌下に、イオン交換溶液と接触させる。
【００２２】
結晶性材料、例えばモレキュラーシーブ、好ましくはアルミノケイ酸塩、さらにより好ましくはゼオライトを製造するには、塩基性水溶液が必要である。この製造ではモレキュラーシーブの少なくとも一部の溶解と再結晶化が必要である。この溶解および／または再結晶化は塩基性溶液下でのみ可能である。事実、アルミノシリケートのスピーシーズは塩基性溶液下でのみ可動であり、鋳型剤の周りで再組織化できる。好ましい実施例では塩基性水溶液のｐＨは少なくとも１０、好ましくは少なくとも１２である。
【図面の簡単な説明】
【００２３】
【図１】親ゼオライトＨＹ１５（左）およびＣＴＡＢ  ＨＹ１５−ＴＭＡＯＨ−２０（固体Ａ）の存在下で再結晶させたゼオライト（右）のＳＥＭ画像。
【図２】親ゼオライトＨＹ１５のＴＥＭ画像。
【図３】ＣＴＡＢ  ＨＹ１５−ＴＭＡＯＨ−２０（固体Ａ）の存在下で再結晶化させたゼオライトのＴＥＭ画像
【図４】親ゼオライトＨＹ１５および再結晶ゼオライトＨＹ１５−ＴＭＡＯＨ−２０（固体Ａ）のＮ2吸脱着等温線。
【図５】親ゼオライトＨＹ１５および再結晶ゼオライトＨＹ１５−ＴＭＡＯＨ−２０（固体Ａ）の（吸着ブランチから取られた）細孔寸法分布。
【図６】親ゼオライトＨＹ１５および再結晶ゼオライトＨＹ１５−ＴＭＡＯＨ−２０（固体Ａ）の−１９６℃でのアルゴン吸脱着等温線。
【図７】親ゼオライトＨＹ１５および再結晶ゼオライトＨＹ１５−ＴＭＡＯＨ−２０（固体Ａ）の広角Ｘ線回折図。
【図８】親ゼオライトＨＹ１５および再結晶ゼオライトＨＹ１５−ＴＭＡＯＨ−２０（固体Ａ）の狭角Ｘ線回折図。
【図９】ＤＬＳで求めたｐＨ１２．３での四級化Ｊｅｆｆ  Ｍ６００−ＣＩ（１重量％）溶液の温度を関数とする流体力学直径（ＤＨ）の分布。
【００２４】
【図１０】四級化Jeffamine （登録商標）JeffＭ６００−ＣＩ（固体Ｂ）の存在下で再結晶したゼオライトのＴＥＭ画像。
【図１１】四級化Jeffamine （登録商標）JeffＭ６００−ＣＩ（固体Ｂ）の存在下で再結晶したゼオライトのＳＥＭ画像。
【図１２】JeffＭ６００−ＣＩ（固体Ｂ）の存在下で１００℃（固体Ｄ）、１２０℃（固体Ｃ）および１５０℃（固体Ｂ）で再結晶したゼオライトのＸ線回折図。
【図１３】JeffＭ６００−ＣＩ存在下で１００℃（固体Ｄ）、１２０℃（固体Ｃ）および１５０℃（固体Ｂ）で再結晶したゼオライトのＮ2吸着−脱着等温線分布（左）とそれに対応する細孔径分布（右）。
【図１４】Ｊｅｆｆａｍｉｎｅ（登録商標）／Ｓｉモル比が０．０８２（固体Ｃ）および０．１６４（固体Ｅ）の場合の１２０℃で四級化したJeffＭ６００−ＣＩ存在下で再結晶化したゼオライトのＸ線回折図。
【図１５】Ｊｅｆｆａｍｉｎｅ（登録商標）／Ｓｉモル比が０．０８２（固体Ｃ）および０．１６４（固体Ｅ）の場合の１２０℃で四級化したJeffＭ６００−ＣＩ存在下で再結晶化したゼオライトのＮ2吸着−脱着等温線（左）およびそれらに対応する細孔径分布（右）。
【図１６】Ｊｅｆｆａｍｉｎｅ（登録商標）／Ｓｉモル比が０．１６４（固体Ｅ）の場合の再結晶化ゼオライトのＴＥＭ画像。
【図１７】別の四級Ｊｅｆｆａｍｉｎｅ（登録商標）Ｍ６００−ＣＩ（固体Ｂ）、Ｍ１０００−ＣＩ（固体Ｆ）、Ｍ２００５−ＣＩ（固体Ｇ）の存在下で再結晶化したゼオライトのＸ線回折図。
【図１８】別の四級Ｊｅｆｆａｍｉｎｅ（登録商標）Ｍ６００−ＣＩ（固体Ｂ）、Ｍ１０００−ＣＩ（固体Ｆ）、Ｍ２００５−ＣＩ（固体Ｇ）の存在下で再結晶したゼオライトのＮ2吸脱着等温線（左）とそれに対応する細孔径分布（右）。
【図１９】四級ジェファミン（登録商標）Ｍ６００の再循環で得られた再結晶ゼオライトのＮ2吸脱着等温線（左）とそれに対応する細孔径分布（右）。
【００２５】
【図２０】親ＨＹ１５ゼオライトおよびＭ６００のＪｅｆｆａｍｉｎｅ（登録商標）（固体Ｉ）再結晶したＹおよびＪｅｆｆａｍｉｎｅ（登録商標）（固体Ｂ）を使用して再結晶したＹのＸ線回折図。
【図２１】親ＨＹ１５ゼオライトおよびＭ６００のＪｅｆｆａｍｉｎｅ（登録商標）（固体Ｉ）を使用して再結晶したＹと四級Ｍ６００−ＣＩのＪｅｆｆａｍｉｎｅ（登録商標）（固体Ｂ）を使用して再結晶したＹのＮ２吸脱着等温線。
【図２２】上段：四級Ｍ６００ジェファミン（登録商標）（固体Ｉ）を使用して再結晶ＹのＴＥＭ画像。下段：四級Ｍ６００ジェファミン（登録商標）（固体Ｂ）を使用して再結晶ＹのＴＥＭ画像。
【図２３】焼成前（固体Ｊ）および焼成後（固体Ａ）のＣＴＡＢ再結晶化ＹゼオライトのＮ２物理吸着等温線。
【発明を実施するための形態】
【００２６】
工程（ａ）の母材はミクロポーラス結晶性アルミノシリケートであるのが好ましい。
あるいは、工程（ａ）の母材は下記（ｉ）または（ii）の中から選択される：
（ｉ）Ｙ型ゼオライト、ＺＳＭ−５、モルデナイト、フェリエライトおよびゼオライトベータの中から選択されるのが好ましいアルミノシリケート、または
（ii）沈降シリカ、熱分解法シリカ（ヒュームドシリカ）およびシリカの水性コロイド懸濁液の中から選択される無機珪素源または有機珪素源、好ましくはテトラアルキルオルトシリケートを含み、金属酸化物、金属塩および金属アルコオキサイドから選択される金属源（この金属はアルミニウム、ホウ素、鉄、ガリウムおよびチタンの中から選択される）とを含む（ｉ）の材料の前駆体。
【００２７】
結晶性シリケート（ゼオライトともよばれる）は酸素イオンを共有して互いに結合されたＸＯ4四面体の骨格をベースにしたミクロポーラス（微多孔質）結晶性無機ポリマーである。ここで、Ｘは三価（例えばΑΙ、Β、．．．）または四価（例えば、Ｇｅ、Ｓｉ、．．）にすることができる。Ｘ線回折によって決定される結晶性シリケートの結晶構造は四面体単位のネットワークを互いに連結している特定の順序によって定義される。ゼオライトの気孔開口寸法は四面体単位または細孔を形成するのに必要な酸素原子の数と細孔中に存在する陽イオンの種類とによって決まる。結晶性シリケートは下記特性：高い内部表面積；１つまたは複数のディスクリートな寸法を有する均一な細孔；イオン交換能；優れた熱安定性；および有機化合物を吸着する能力のユニークな組み合わせを有している。ゼオライト中に存在する環構造のタイプと各環タイプによって規定されるチャネルの寸法とを含めて、結晶性シリケートの骨格に関するトポロジーおよび構造の詳細の大要は［非特許文献１２］に記載されている。
【非特許文献１２】The Atlas of Zeolite Framework Types (C Baerlocher, LB McCusker, DH Olson, 6th ed. Elsevier, Amsterdam, 2007)
【００２８】
種々の市販のゼオライト製品を用いることができる。また、公知の方法（例えば上記のＩＺＡ発行の［非特許文献１３］に記載の方法で合成したゼオライトを使用することもできる）。
【非特許文献１３】「Verified Synthesis of Zeolitic Materials」(2nd Revised Edition 2001 Elsevier)
【００２９】
本発明の一つの実施形態では、脱アルミニウム結晶性シリケートはアルミニウムの約１０重量％が除去されたものであるが有利である。この脱アルミニウム化はスチーミング（水蒸気処理）し、必要に応じてさらに浸出（リーチング）することで有利に実行できる。
【００３０】
本発明の好ましい実施形態では、本発明方法で使用するのに適したゼオライトはＢＥＡ、ＭＦＩ、ＦＡＵ、ＭＥＬ、ＦＥＲ、ＭＯＲおよびＭＷＷから成る群の中から選択されるトポロジーを含む。
【００３１】
本発明の特定の実施形態では、親結晶性シリケートはＦＡＵトポロジーを有する結晶性アルミノケイ酸塩であるのが好ましい。特に好ましいゼオライトはバルクＳｉ／Ａｌ比が１２以上、好ましくは１５以上のＦＡＵ構造を有するプロトン形のＹゼオライトである。このゼオライトＹは親のＹに少なくとも一回の脱アルミニウム処理、特に部分的な脱アルミニウム処理、例えば少なくとも一回の酸および／または水蒸気による処理を行って得ることができる。この処理は具体的には下記の［特許文献６］に記載の方法に対応する。
【特許文献６】米国特許第ＵＳ５６０１７９８号明細書
【００３２】
本明細書に記載の本発明で使用するのに適した典型的な市販のゼオライトにはＹゼオライト（ＦＡＵトポロジー）が含まれるが、これに限定されるものではない。
【００３３】
ミクロポア−鋳型剤（micropore-templating agent）としてはアルカリ金属イオン、第四級アンモニウム塩、有機アンモニウム塩を使用することができる。テトラアルキルアンモニウム、例えばテトラメチルアンモニウム、テトラエチルアンモニウム、テトラプロピルアンモニウム等を好適に用いることができる。
【００３４】
メソポア−鋳型剤（mesopore-templating agent）は、物理化学的パラメータ（ｐＨ、温度、イオン強度）の変化の作用下で両親媒性になることができる少なくとも一つのイオン性官能基を有するイオン性分子またはポリマーのいずれかにすることができる。
【００３５】
本発明のメソポア−鋳型剤は感熱性オリゴマーまたはポリマー鎖を含み、下記の構成部品：
（１）少なくとも一つのモノ−またはポリ−イオン性ブロックまたは親水性の極性に帯電されたヘッドと、
（２）物理化学的パラメータ（ｐＨ、温度、イオン強度）の変化の作用で不溶性に成ることができる少なくとも一つの有機オリゴマーまたはポリマー鎖と、
で構成され、これらの２つを組み合わせものは物理化学的パラメータの変化の作用下で両親媒性に成るのが好ましい。
【００３６】
メソポア−鋳型剤の上記有機オリゴマーまたはポリマー部分としては感熱性ポリマー（thermosensitive polymers）を使用するのが好ましい。感熱性ポリマーとはＬＣＳＴ（Low Critical Solubility Temperature、下側臨界溶解温度）として定義される所定温度を超えた時にポリマーが水性媒体中に可溶性でなくなるということを意味する。このＬＣＳＴは動的光散乱（ＤＬＳ）によって測定するのが好ましい。
【００３７】
上記有機鎖はＬＣＳＴが１５℃以上であるのが最も好ましく、より好ましくはＬＣＳＴが２０℃以上、より好ましくは３０℃以上であり、親ミクロポーラス結晶性物質の熱水温度条件に適したものであるのが好ましい。
【００３８】
上記有機鎖はＬＣＳＴが２００℃以下あるのが最も好ましく、より好ましくはＬＣＳＴが１２０℃以下、より好ましくは１００℃以であり、親ミクロポーラス結晶性物質の熱水温度条件に適したものであるのが好ましい。
【００３９】
感熱性ポリマーは加熱によって溶解度が逆になるものである。温度がＬＣＳＴまで上昇した時には感熱性ポリマーの挙動が急激に変化し、ポリマー鎖が親水性から疎水性に急変し、ＬＣＳＴに到達すると感熱性ポリマーは急激に水に不溶になる。
【００４０】
感熱有機鎖は下記の中から選択できるが、これらに限定されるものではない：
１）ポリ（Ｎ−イソプロピルアクリルアミド）（ＬＣＳＴ＝３２℃）
２）ポリ（メチルビニルエーテル）（ＬＣＳＴ＝２９℃）
３）ポリ（２−（Ｎ、Ｎ−ジメチルアミノ）エチルメタクリレート（ＬＣＳＴ＝５０℃）
４）ポリ（エチレンオオキサイド）（ＬＣＳＴ＝１００〜１５０℃）
５）ポリ（プロピレンオオキサイド）（ＬＣＳＴ＝鎖の長さに応じて１５〜５０℃）および／または
６）これらの組み合わせ。
【００４１】
好ましい実施形態では、有機ポリマー鎖はＰＥＯ（ポリ（エチレンオオキサイド））とＰＰＯ（ポリ（プロピレンオオキサイド））との統計的コポリマーから選択され、このポリマーのＥＯ（エチレンオキサイド）単位とＰＯ（プロピレンオオキサイド）単位の相対割合は有機ポリマー鎖のＬＣＳＴ（下側臨界溶液温度）を決定するので極めて重要である。
【００４２】
好ましい実施形態では、メソポア−鋳型剤は第四級アンモニウム塩によって官能化されたＰＥＯ（ポリ（エチレンオオキサイド））とＰＰＯ（ポリ（プロピレンオオキサイド））とのランダム（統計）コポリマーから選択される。その例はHunstman International社から入手可能な四級化ジェファミン（Jeffamines、登録商標）であり、その分子の大きさは１４０〜５０００グラム／モルであり、エチレンオキサイド／プロピレンオキサイドのモル比は０．１〜０．５、好ましくは、０．０１〜５、より好ましくは０．１〜１である。このジェファミン（Jeffamines、登録商標）は第一アミンを四級化したものである。
【００４３】
ジェファミン（Jeffamines、登録商標）はJeffamines（登録商標）Ｍ６００とJeffamines（登録商標）Ｍ２００５の中から選択できる。
【００４４】
本発明の別の実施態様では、本発明は有機カチオン化合物から成るメソポア−鋳型剤を開示する。このメソポア−鋳型剤の有機カチオン化合物は（ｉ）２５０〜３０００グラム／モルの分子量を有し、（ii）必要に応じて１２〜１５０個の炭素原子と炭化水素鎖中に挿入された５〜４５個の酸素原子とを有する分岐炭化水素鎖を有していてもよく、その場合、各酸素は２つの異なる炭素原子と結合してエーテル結合を形成し、（iii）末端の第四級アンモニウム単位は−（｛［Ｎ（Ｒ４）（Ｒ５）（Ｒ６）n｝−Ｈ）+を有し、ここで、Ｒ４とＲ５はそれぞれＣ１−Ｃ１０アルキルの中から選択され、Ｒ６は−ＣＨ（2）m−で、ｍ＝１〜１０、ｎ＝１、１、２または３である。
【００４５】
本発明のメソポア−鋳型剤は一般式：｛（Ｒ１−Ｏ−（Ｒ２−Ｏ−）a−（Ｒ３）b−［Ｎ（Ｒ４）（Ｒ５）（Ｒ６）］n−Ｈ）｝+Ｘ-を有する。ここで（a）と（b）はそれぞれ独立して０〜７５であり、（a）と（b）の和は７５以上ではなく、Ｒ１、Ｒ２、Ｒ３、Ｒ４、Ｒ５、Ｒ６はそれぞれ独立してＣ１−Ｃ６アルキルの中から選択され、Ｘはアニオンで、好ましくはＣＩ、ＢｒおよびＯＨから選択される。
【００４６】
より好ましくは、Ｒ１はメチルであり、Ｒ２、Ｒ３はそれぞれエチル、プロピル、イソプロピルであり、Ｒ４、Ｒ５、Ｒ６はそれぞれ独立してＣ１−Ｃ３アルキルから選択され、好ましくはＣ１アルキルである。
【００４７】
Ｘ-はＦ、ＣＩ、Ｂｒ、Ｉ、ＯＨ、ＰＦ6、Ｈ2ＰＯ3、ＮＯ3、ＨＳＯ4、ＢＦ4、Ｒ７−ＣＯＯの中から選択されるアニオンであるのが有利である。ここで、Ｒ７−はＣ１−Ｃ３アルキルである。Ｘ-はＣｌ、ＢｒまたはＯＨであるのが好ましい。
【００４８】
本発明に適したメソポア−鋳型剤の例には、商用または非商用の四級化したJeffamine（登録商標）、例えばJeffamine（登録商標）Ｍ６００およびJeffamine（登録商標）Ｍ２００５が含まれる。
【００４９】
本実施の一つの第１実施形態では、本発明のメソポア−鋳型剤は一般式：［Ｒ１−Ｏ−（Ｒ２−Ｏ−）a−（Ｒ３）b−Ｎ（Ｒ４）（Ｒ５）（Ｒ６）］+Ｘ-を有する。ここで、
１）（a）と（b）はそれぞれ独立して０〜７５の間であり、（a）と（b）の和は７５を越えず、
２）Ｒ１、Ｒ２、Ｒ３、Ｒ４、Ｒ５、Ｒ６はそれぞれ独立してＣ１−Ｃ６アルキルから選択され、
３）Ｘはアニオンで、好ましくはＣｌ、ＢｒおよびＯＨから選択される。
【００５０】
本発明の好ましい第２実施形態では、第１の実施形態でのメソポア−鋳型剤の一般式において、Ｒ１がメチルで、Ｒ２、Ｒ３がそれぞれエチル、プロピルまたはイソプロピルで、Ｒ４、Ｒ５、Ｒ６はそれぞれ独立してＣ１〜Ｃ３アルキルから選択され、好ましくはＣ１アルキルである。
【００５１】
メソポア−鋳型剤の第四級アンモニウム基は四級化され、好ましくは塩化物、臭化物または水酸化物で四級化される。
【００５２】
ユニマーの流体力学的直径は工程（ａ）の溶液中で室温で０．１〜５ナノメートルの範囲にすることができ、ミセル集合体の流体力学直径は４０℃〜９０℃の範囲の温度でそれぞれ１０ｎｍ〜２μｍにすることができる。
【００５３】
メソポーラスミクロポーラス結晶性シリケートまたはアルミノシリケートを得るために、工程（ａ）の溶液は塩基性にする。工程（ａ）で使用される塩基は強塩基および／または弱塩基である。この塩基はアルカリ金属水酸化物、アルカリ土類水酸化物、水酸化テトラアルキルアンモニウム、炭酸ナトリウム、炭酸カリウム、炭酸アンモニウム、クエン酸ナトリウム、クエン酸カリウム、クエン酸アンモニウム、ＮＨ4ＯＨであるのが好ましい。
【００５４】
本発明の別の実施形態では、工程（ａ）の塩基はＮａＯＨ、ＮＨ4ＯＨであるか、好ましくは水酸化テトラメチルアンモニウムである。
【００５５】
塩基の濃度は０．００１〜２Ｍ、好ましくは０．０１Ｍ〜２Ｍ、さらに好ましくは０．５〜１Ｍである。
【００５６】
工程（ａ）でのメソポア−鋳型剤／Ｓｉのモル比は０．０１〜０．５の範囲、好ましくは０．０４１〜０．３、好ましくは０．０８〜０．１８、特に０．０８〜０．１６５である。
【００５７】
工程（ｂ）では、工程（ａ）で調製した混合物を穏やかな水熱条件下、例えば、
１）９０℃〜２００℃、好ましくは１００〜１８０℃、より好ましくは１００〜１６０℃、最も好ましくは１４０〜１６０℃の温度で約５〜３０時間、好ましくは１０〜２５時間、より好ましくは１８〜２２時間、
２）１〜２０バール、好ましくは１〜１５バールの自己発生圧力下
に置く。
【００５８】
工程（ｃ）では、系を冷却または急冷することによって工程（ｂ）の処理を停止させる。任意工程として、工程（ｂ）で得られた酸含有溶液を任意タイプの系と接触させることによって中和してもよい。この酸は無機酸または有機酸にすることができ、例えば、硫酸、リン酸、クエン酸、酢酸、マレイン酸、ピルビン酸、レブリン酸、２−ケトグロン酸、ケト−グルコン酸、チオグリコール、４−アセチルブチル酸、１、３-アセトンジカルボン酸、３−オキソプロパン酸、４−オキソブタン酸、２，３−ジホルミルコハク酸、５−オキソペンタン酸、４−オキソペンタン酸、グリコール酸、オキサミン酸ド、グリオキシル酸、ＥＤＴＡ（エチレンジアミン四酢酸）、ニトリロ三酢酸、Ｎ−メチルアミノ二酢酸、イミノ二酢酸、ジグリコール酸、リンゴ酸、グルコン酸、アセチルアセトン、酒石酸、アコニット酸、スベリン酸、トリカルバリル酸、マロン酸、コハク酸、グリコール酸、ギ酸、プロピオン酸、酪酸、吉草酸、カプロン酸、エナント酸、カプリル酸、ペラルゴン酸、カプリン酸、ウンデシル酸、ラウリン酸、トリデシル酸、安息香酸、サリチル酸、グルタル酸、アジピン酸、ピメリン酸、アゼライン酸、フタル酸、イソフタル酸、乳酸またはこれらの混合物、特に、工業的条件下で大量に得られる材料である。この中和工程は水の存在下で行うことができる。中和は磁気撹拌下または機械的撹拌下に室温で行うのが有利である。
【００５９】
酸含有溶液は少なくとも一つの酸を例えば０．００５〜２Ｍの範囲の濃度で含む。
【００６０】
中和の目的は上記プロセスを停止して、望ましくない材料の破壊を防止し、ゼオライトの結晶構造が大きく損失し、ミクロ多孔性がロスし、材料の固有活性が低下するのを防ぐことにある。
【００６１】
工程（ｄ）では濾過し、必要に応じてさらに洗浄処理することによってメソポーラス・ミクロポーラス結晶性材料を回収することができる。
【００６２】
工程（ｄ）では、メソポーラス・ミクロポーラス結晶性材料を以下の手順に従って回収するのが好ましい：（ｄ１）ろ過し、（ｄ２）メソポア−鋳型剤の少なくとも一部を洗浄溶液と一緒に抽出するようにメソポーラス・ミクロポーラス結晶性材料をシーケンシャルなモードまたは連続モードで洗浄(任意工程)し、（ｄ３）乾燥し、（ｄ４）焼成する(任意工程)。
【００６３】
洗浄工程は水または硝酸、アンモニアまたは硝酸アンモニウムを含む溶液または純粋なメタノールまたは他の溶媒とメタノールとの混合物を用いて行うことができ、濾過工程ではメソポア−鋳型剤の一部を抽出することができ、洗浄工程ではメソポア−鋳型剤の別の部分を抽出することができる。
【００６４】
洗浄溶液は（ｉ）脱塩水または（ｉｉ）硝酸、アンモニアまたは硝酸アンモニウム含む水溶液または（ｉｉｉ）純メタノールであるのが好ましい。
【００６５】
濾過工程はＬＣＳＴより低い温度で実施するのが好ましく、それによって最終材料のメソ多孔性の少なくとも２０％、好ましくは最終材料の少なくとも２５％を放出することができる。
【００６６】
追加の洗浄工程はＬＣＳＴより低い温度の水で行うのが好ましく、材料のメソ多孔性の７０％以上、好ましくは少なくとも７５％が放出される。
【００６７】
より好ましくは、洗浄工程は酸、好ましくは硝酸を含む水溶液を用いて行うのが好ましい。それによって材料のメソ多孔性の９０％を放出することができる。酸の濃度は０．００１〜０．２Ｍ、好ましくは０．０１〜０．１５Ｍ、より好ましくは０．０５〜０．０１２Ｍの範囲であるのが好ましい。
【００６８】
工程（ｄ）ではメソポーラス・ミクロポーラス結晶性材料を濾過によって回収することができ、濾液は回収し、合成に必要な塩基ｐＨに調整した後に、必要な場合にはさらにメソポア−鋳型剤の濃度を必要なレベルに調整した後に、工程（ａ）での次のメソポア−化（mesoporization）処理での塩基性水溶液として再利用することができる。このメソポア−化処理は少なくとも一回繰り返す。
【００６９】
本発明方法をミクロポーラス結晶性シリケートまたはアルミノシリケートに適用した場合には、以下の特性を有するメソポーラス・ミクロポーラス結晶性材料を合成することができる：
（１）固体材料中に均質なバーミキュラメソポーラス相が存在し、
（２）３〜５０ｎｍ、好ましくは２０〜５０ｎｍに中心を有する狭い寸法分布を有し、ミクロポーラスとメソポーラスとが密接に結合している。
【００７０】
別の特定の実施形態では、本発明の階層的なメソポーラス・ミクロポーラス結晶性材は、最終触媒生成物に追加の硬度または触媒活性を与える他の材料と組み合わされて、触媒中に配合できる。本発明の階層状材料とブレンド可能な材料は種々の不活性材料または触媒活性材料または各種バインダー材料にすることができる。これらの材料にはカオリンおよび／またはその他の粘土、希土類金属の核種形体、燐酸塩、アルミナ、アルミナゾル、チタニア、ジルコニア、石英、シリカ、シリカゾルおよびこれらの混合物の種々の形態の組成物が含まれる。触媒は配合され、ペレット、球に形成され、さらに他の形状に押出し成形され、あるいは噴霧乾燥粒子にされる。最終触媒生成物中に含まれる本発明の階層材料の量は全触媒の１０〜９０重量％、好ましくは全触媒の２０〜８０重量％である。
【００７１】
この触媒は、周期律表の第ＶＩＢ族元素および第ＶＩＩＩ族の非貴金属元素から選択される少なくとも一種の水素化／脱水素化成分を単独または混合物で含む活性相を有効量含むことができる。この触媒は硫化相触媒である。
上記の周期律表の第ＶＩＢ族元素はタングステンおよびモリブデンから成る群から単独または混合物として選択されるのが好ましい。好ましい実施形態では、周期律表の第ＶＩＢ族元素からなる群から選択される水素化／脱水素化成分はモリブデンである。別の好ましい実施形態では、周期律表の第ＶＩＢ族元素からなる群から選択される水素化／脱水素化成分はタングステンである。
【００７２】
上記の周期律表の第ＶＩＩＩ族の非貴金属元素はコバルトおよびニッケルから成る群から単独または混合物で選択されるのが好ましい。好ましい実施形態では、第ＶＩＩＩ族元素の非貴金属からなる群から選択される水素化／脱水素化成分はコバルトである。別の好ましい実施形態では、第ＶＩＩＩ族元素の非貴金属からなる群から選択される水素化／脱水素化成分はニッケルである。
【００７３】
好ましくは、触媒は少なくとも一種の第ＶＩＩＩ族非貴金属と少なくとも一種の第ＶＩＢ族金属とを組み合わせて含み、第ＶＩＩＩ族非貴金属元素はコバルトおよびニッケルから成る群の中から単独または混合物で選択され、ＶＩＢ族元素はタングステンおよびモリブデンから成る群の中から単独または混合物で選択される。
【００７４】
以下の金属の組み合わせを使用するのが有利である：ニッケル−モリブデン、コバルト−モリブデン、ニッケル−タングステン、コバルト−タングステン。好ましい組み合わせはニッケル−モリブデン、コバルト−タングステン、ニッケル−タングステンであり、より有利なものはニッケル−モリブデン、コバルト−モリブデン、ニッケル−タングステンである。
【００７５】
触媒が少なくとも一種の第ＶＩＩＩ族非貴金属と少なくとも一種の第ＶＩＢ族金属とを組み合わせ含む場合の第ＶＩＢ族金属の含有量は酸化物当量で触媒の全重量に対して５〜４０重量％、好ましくは１０〜３５重量％、より好ましくは１５〜３０重量％であるのが有利であり、ＶＩＩＩ族非貴金属の含有量は、酸化物当量で触媒の全重量に対して０．５〜１０重量％、好ましくは１〜８重量％、より好ましくは１．５〜６重量％である。
【００７６】
本発明の別の実施形態では、触媒は少なくとも１種のＶＩＩＩ族金属の有効量を含む。この第ＶＩＩＩ族金属には白金、パラジウム、ロジウム、オスミウム、イリジウム、ルテニウム、コバルト、ニッケルおよび鉄が含まれる。貴金属（白金、パラジウム、ロジウム、オスミウム、イリジウムおよびルテニウム）が好ましい。第ＶＩＩＩ族金属は白金またはパラジウムであるのが最も好ましい。
【００７７】
触媒中の第ＶＩＩＩ族金属の量は通常、少なくとも約０．０１重量％から約３．０重量％である（モレキュラーシーブの重量に対して）。
【００７８】
水素化／脱水素化成分相は当技術分野で公知の方法、例えばイオン交換、含浸またはモレキュラーシーブとの物理的混合によってと触媒に組み込むことができる。
【００７９】
本発明に従って製造された触媒のユニークな構造は種々の分野で有用であり、従来のゼオライトに関連する制限を克服することができ、拡散限界に来ている全ての触媒用途、特に、バルキーな分子を使用する用途、中でも接触分解、流動接触分解、水素化、水素化脱硫、水素化分解、水素異性化、オリゴマー化、アルキル化プロセスで有用である。
【実施例】
【００８０】
以下、本発明の実施例を説明するが、本発明の範囲がそれに限定されるものではない。以下の実施例では下記の略語を使用する：
ＣＴＡＢ：    臭化ヘキサデシルトリメチルアンモニウム
ＴＡＭＯＨ：  テトラメチルアンモニウムヒドロオキサイド
ＰＥＯ：      ポリ（エチレンオオキサイド）
ＰＰＯ：      ポリプロピレンオオキサイド）
ＥＯ：        エチレンオオキサイド
ＰＯ：        プロピレンオキサイド
ＤＬＳ：      動的光散乱
ＬＣＳＴ：    下側臨界溶液温度（℃）
ＳＥＭ：      走査電子顕微鏡
ＴＥＭ：      透過型電子顕微鏡
ＳＢＥＴ：    見かけの表面積（比表面積）
Ｖmicro：    ミクロポア容積（ｍＬ／ｇ）
Ｖmeso：      メソポア容積（ｍＬ／ｇ）
Ｓmic：      ミクロポア表面積（ｍ2／ｇ）
Ｓmes：      メソポア表面積ｍ2／ｇ）
Ｖtot：        全細孔容積（ｍＬ／ｇ）
Ｖiargemeso：  大きなメソポア（１０ｎｍ以上）の容積）
ＬＯＩ：        強熱減量（重量％）
【００８１】
ゼオライト
（ａ）親ゼオライト
ＨＹ１５：
ＦＡＵ構造を有するプロトン化形態の市販のＹゼオライト、Ｓｉ／Ａｌ比＝
１５（脱アルミニウムによって後処理したＣＢＶ７２０、Ｚｅｏｌｙｓｔ）。この親ゼオライトＨＹ１５の主要な特徴は下記の［表］にまとめた。
0006626103.tif 000002
【００８２】
このゼオライト結晶中には無秩序なメソポアが既に存在していることを強調しておく。
【００８３】
（ｂ）再結晶化したゼオライト
固体Ａ：
有機テンプレートとしてＣＴＡＢを使用してＨＹ１５を再結晶して得られた固体。
固体Ｂ〜Ｈ：
本発明のメソポア−鋳型剤を使用してＨＹ１５を再結晶して得られた固体。
【００８４】
ジェファミン(Jeffamine、登録商標)とよばれるポリマー群はＰＥＯとＰＰＯのランダム(統計)コポリマーである。官能化(functionnalization) の異なるタイプ（モノ−、ジ−、トリ−第一級アミン）が提案されている。これらの全てのポリマーが安価な市販のポリマーである。
ＰＥＯとＰＰＯの鎖の寸法およびＰＥＯ／ＰＰＯの相対比の異なるものがジェファミン(Jeffamine、登録商標)として市販されており、その分子サイズは１４０〜５０００g／モルである。ポリマー鎖中のＥＯ単位とＰＯ単位の相対割合は極めて重要で、疎水性／親水性バランスだけでなく、それがＬＣＳＴを決定する。ジェファミン(Jeffamine、登録商標)は感熱性共重合体である。
【００８５】
【表１】
0006626103.tif 000003
【００８６】
特性評価方法
粉末Ｘ線回折パターンはBruker Lynx Eye検出器を装備したBruker D8 Advance diffractometer (λ＝１．５４１８３８ナで加重平均ＣｕＫα線）回折装置で測定した。データは角度ステップサイズ＝０．０１９７°、カウント時間＝０．１秒／１ステップで０．５〜６°および５〜３５°２Θで記録した。
【００８７】
ＳＥＭ観察は分解能が１ｎｍの日立Ｓ４８００顕微鏡を用いて行った。サンプルは最初に白金で覆った。
【００８８】
ＴＥＭ実験は解像度が０．５ｎｍのＪＥＯＬ１２００ＥＸ  ＩＩ型電子顕微鏡を用い１００キロボルトで行てった。サンプルはエタノール中に分散し、炭素被覆した銅グリッド上に堆積させて調製した。ポリマー樹脂（ＬＲホワイト）に埋め込み、それを銅グリッド上に堆積したサンプルをウルトラマイクロトーム（超薄切片機）を使って得た７０ｎｍの厚さの薄いスライスも観察した。
【００８９】
Ｎ2およびＡｒの吸脱着等温線（adsorption-desorption isotherms）はMicromeritics TriStar 3000装置とＡＳＡＰ２０２０装置を用いて−１９６℃で測定した。各測定の前にサンプルを２５０℃で少なくとも６時間（Ｎ2の場合）および少なくとも１２時間（Ａｒの場合）真空脱ガスした）。
【００９０】
見かけの表面積（ＳＢＥＴ、apparent surface areas）は吸着ブランチからＢＥＴモデルに従って決定した。窒素およびアルゴンに対するミクロポア容積およびメソポア容積（Ｖmic、Ｖmes）およびミクロポア表面積およびメソポア表面積（Ｓmic、Ｓmes）は非多孔質シリカアエロジル２００を参照吸着剤としてαs−プロット（αs−ＰＬＯＴ）法を用いて計算した。全細孔容積（Ｖtot）は７７Ｋで液体窒素（またはアルゴン）濃度を用いて約０．９９の相対圧力での吸着量から評価した。
【００９１】
動的光散乱（ＤＬＳ、Dynamic Light Scattering）の測定値はMalvern Instruments社の４ミリワットの６３２．８ｎｍのヘリウム−ネオンレーザーと入射ビームに対して１７３°に位置した後方散乱検出器を装備したZetasizer Nano ＺＳ装置を用い得た。温度は熱電ペルチェセルを使用して精度（＋／−０．１℃）で５〜９０℃に設定できる。サンプルはナイロンシリンジフィルター０．２μｍを通して濾過し、予め乾燥した石英測定セル（１ｃｍ）中に直接入れた。セルをテフロン（登録商標）栓で閉じ、所望の温度で２分間安定化させる。容器中での蓄積数または測定深さ等のパラメータはデバイスによって自動的に最適化される。この技術を用いてコヒーレント単色入射ビーム（レーザ）の分布を調べることで溶液中の対象のブラウン運動に基づいてその寸法を求めることができる。この対象はミセルまたは凝集体の形に集合していてもいなくてもよい溶液中のナノ粒子またはポリマーにすることができる。
【００９２】
実施例１
塩化物四級化ジェファミン(登録商標)Ｍ６００の調製
（ａ）ヨウ化物四級化ジェファミン(登録商標)の調製
Ｊｅｆｆａｍｉｎｅ（登録商標）の第一アミンをCope et al. [A.C.Cope, JACS, 1960, 82, 4651 -4655] の合成プロトコルに従って過剰のヨードメタンＣＨ3Ｉと反応させて四級化した。
冷却器を備えた５００ｍｌの容器中で４１．５ｇ（０．０７ｍｏｌ）のジェファーミン（登録商標）Ｍ６００を３４ｇ（０．４ｍｏｌ）の炭酸水素ナトリウムの存在下で３００ｍｌのメタノールに溶解した。攪拌しながら３０ｇ（０．２１モル）のヨードメタンＣＨ3Ｉを加え、光を避けて７２時間還流下で加熱する。２４時間後に反応媒体に３０ｇ（０．２１モル）の追加のヨードメタンＣＨ3Ｉを添加する。完全冷却後、無水硫酸マグネシウムを添加して痕跡量の水を除去し、溶液を濾過して沈殿した塩を除去する。濾液を真空下８０℃で蒸発させて、沈殿した塩を含む粘性のあるａｍｂａｒｉｎｏ黄色液体を得る。ポリマーを溶解するために少量のクロロホルムを加え、冷気陸濾過によって不溶性塩を除去する。次いで、溶媒を蒸発させてヨウ化物四級化Ｊｅｆｆａｍｉｎｅ（登録商標）Ｍ６００を回収する。
ヨウ化物四級化Jeffannine（登録商標）Ｍ６００の四級化収率は９５％である。
【００９３】
（ｂ）塩化物四級化ジェファミン(登録商標)の調製
工程（ａ）で得た２０ｇ（０．０２６ｍｏｌ）のヨウ化物四級化ジェファミン（登録商標）を２００ｍｌの水に溶解する。２０ｍｌの塩化物の形をしたアンバーリスト（Amberlyst）ＩＲＡ４００樹脂（１．４ｍｅｑ／ｍｌ）を水で洗浄した後、上記のヨウ化物四級化ジェファミン溶液を添加する。次いで、反応媒体を攪拌しながら５０℃で２４時間加熱する。冷却後、懸濁液を濾過した後、濾液を予め洗浄した２０ｍｌのアンバーリスト（Amberlyst）ＩＲＡ４００樹脂を充填したカラムに２ｍｌ／分の流速で通す。回収液を真空下で９０℃で蒸発させ、水を除去する。残った塩化物四級化ジェファミンを無水エタノールに溶解し、真空共沸蒸発によって痕跡量の水を除去する。得られた塩化物四級化ジェファミンは白いワックス状の固体である。
【００９４】
（ｃ）塩基性媒体中での塩化物四級化ジェファミン（登録商標）のミセル挙動
ジェファーミン（登録商標）のポリマー鎖は感熱性である。低い温度では四級化ジェファーミン（登録商標）Ｍ６００はユニマー（〜１ｎｍ）の形で溶液に可溶性である。５０℃以上ではこのポリマー鎖は疎水性が強く、界面活性剤の挙動をし、ユニマーが集まって小さな物体を形成する。温度が上昇するとポリマー鎖はますます疎水性になり、ミセルはＤＬＳで測定すると５０℃で約５０ｎｍに凝集し、９０℃では５３０ｎｍに凝集する。ミセルは正に帯電したコロナによって安定化され、沈殿は観察されない。セル形成は可逆的で、温度を５０℃以下に低下させるとジェファミン（登録商標）ユニマーは溶液中に完全に解離する。
四級化ジェファミン（登録商標）Ｍ６００の場合、ミセルは７５℃から形成され、ミセルの寸法は７５℃〜９０℃まで成長する。
【００９５】
実施例２（比較例）：
有機テンプレートとしてＣＴＡＢを使用してＨＹ１５ゼオライトを再結晶化して固体Ａを製造
親サンプルＨＹ１５ゼオライトの再結晶化は［特許文献７］（米国特許第ＵＳ２００７２４４３４７号明細書）に記載の合成プロトコルに従って行った。
１．６７ｇのＨＹ１５ゼオライトを１２０ｍｌオートクレーブ中で激しく攪拌しながら５０ｍｌの０．０９Ｍ−ＴＭＡＯＨ溶液と室温で混合する。懸濁液に撹拌しながら０．８３ｇのＣＴＡＢを加え、２０分間攪拌を維持する。混合物のＣＴＡＢ／Ｓｉモル比は０．０８２である。次に、オートクレーブを密閉し、自然発生圧力下に１５０℃で２０時間、反応媒体を静的水熱条件下に置く。オートクレーブを水浴中で急冷後、濾過して固体を回収し、中性ｐＨに達するまで脱イオン水を用いて洗浄する。次いで固体を８０℃のオーブン中で一晩乾燥させる。有機種（ＣＴＡＢとＴＭＡＯＨ）を管状炉中で空気流下（２００ｍｌ／時）で５５０℃（１℃／分）で８時間、完全焼成して全固体気孔を回収する。
得られた親ゼオライト固体Ａの特性は［表２］に記載した。
【特許文献７】米国特許第ＵＳ２００７２４４３４７号明細書（J.Y.Ying）
【００９６】
【表２】
0006626103.tif 000004
【００９７】
ゼオライトＨＹ１５をＣＴＡＢの存在下で再結晶化することは、初期結晶形を維持したままゼオライト内部にメソ多孔性を生成するのに効率的である。再結晶化された材料は階層構造を有し、長距離ゼオライト結晶性を有し、同じ結晶中にメソポアの高いメゾスコピック秩序を有している（［図１］［図３］）互いに接続され二峰性の細孔系が得られ、ミクロポア（０．７４ｎｍ〜７．４ナ）とメソポア（４．３ｍｍ〜４３ナ）の狭い寸法分布が得られた（［図４］および［図５］）
【００９８】
実施例３
有機テンプレートとして塩化物四級化ジェファーミン（登録商標）Ｍ６００を用いてＨＹ１５ゼオライトを再結晶化して固体Ｂを製造
（ａ）反応混合物の製造
０．４６２ｇ（０．６８２ｍｍｏｌ）の塩化物四級化ジェファミン（登録商標）Ｍ６００を２０ｍｌのオートクレーブ中で１０分間、室温で撹拌しながら１５ｍｌの０．０９Ｍ−ＴＭＡＯＨ溶液に溶解する。
０．５ｇのＨＹ１５を攪拌しながら２０分間かけて上記溶液に添加する。四級化ジェファミン（登録商標）Ｍ６００の量せＮ+／Ｓｉ比を０．０８２に維持して決定された。
【００９９】
（ｂ）固体Ｂの製造
次いで、オートクレーブを密閉し、反応媒体を自然発生圧力下で１５０℃で２０時間、静的水熱条件下に置く。オートクレーブを水浴中で急冷した後、固体を濾過して回収し、中性ｐＨになるまで脱イオン水を用いて洗浄した。次に、固体を８０℃のオーブン中で一晩乾燥させた。固体の多孔性は含有有機物を洗浄または管状炉中で５５０℃（１℃／分）で空気下で８時間（２００ｍＬ／時）焼成して回収した。
【０１００】
（Ｃ）固体Ｂの特性
固体Ｂの特性は［表３］に記載した。
［図１２］の広角ＸＲＤはＹゼオライトの構造が保存されていることを明らかに示している。狭角ＸＲＤを使用すると約１°２θに肩が存在し、これは再結晶固体がメソ構造化されていることを示している。このメソ構造はＮ2吸着等温線（[図１３]）でも確認され、０．５〜０．７の間の相対圧に強い吸着が示されている。対応するメソポアは５．９ｎｍを中心とした狭い分布を有し、０．２７４ｍｌ／ｇの容積を示し、親ＨＹ１５ゼオライトと比較してメソポーラス容積が６７％増加する。この結果は固体中の均質バーミキュラメソポーラス相の形成を示すＴＥＭ画像によっても確認される（［図１０］）。ミクロ多孔性とメソ多孔性とが密接にて接続され、これは２つのポア系間の優れた相互接続性を示唆し、再結晶化したゼオライト結晶の真の階層的多孔性（true hierarchical porosity）を証明している。ＭＥＢ画像（［図１１］）は再結晶化処理後にも前駆体ゼオライトＹの定型的な結晶形状と寸法とが維持されることを示し、再結晶の上記擬似形態を再確認している。
【０１０１】
実施例４
有機テンプレートとして塩化物四級化ジェファーミン（登録商標）Ｍ６００を用いたＹゼオライトの再結晶化による固体Ｃの製造
（ａ）反応混合物の製造
手順は実施例３の（ａ）と同じ。
（ｂ）固体Ｃの製造
反応混合物を１２０℃ではなく１５０℃で勝利した以外は実施例３の（ｂ）の手順と同じである。
（ｃ）固体Ｃの特徴付け
固体Ｃの特性は［表３］に記載した。
固体Ｂと同じ結論(すなわち、親ゼオライトＹの構造が保持され；固体中に均質なバーミキュラメソポーラス相が形成され；メソポアは約５．５ｎｍを中心とする狭い分布を有する)を得ることができる。ミクロ多孔性とメソ多孔性とが密接に接続され、２つのポア系間の優れた相互接続性を示唆し、再結晶化したゼオライト結晶の真の階層的多孔性が証明される。
【０１０２】
実施例５
有機テンプレートとして塩化物四級化ジェファーミン（登録商標）Ｍ６００を用いてＨＹ１５ゼオライトを再結晶化する固体Ｄを製造
（ａ）反応混合物の製造
手順は実施例３の（ａ）と同じ。
（ｂ）固体Ｄの製造
反応混合物を１００℃ではなく１５０℃で勝利した以外は実施例３の（ｂ）の手順と同じである。
（ｃ）固体Ｄの特徴付け
固体Ｄの特性は［表３］に記載した。
固体Ｂおよび固体Ｃと同じ結論(すなわち、親ゼオライトＹの構造が保持され；固体中に均質なバーミキュラメソポーラス相が形成され；メソポアは約５．５ｎｍを中心とする狭い分布を有する)を得ることができる。ミクロ多孔性とメソ多孔性とが密接に接続され、２つのポア系間の優れた相互接続性を示唆し、再結晶化したゼオライト結晶の真の階層的多孔性が証明される。
【０１０３】
実施例６
有機テンプレートとして塩化物四級化ジェファーミンョＭ６００を用いてＹゼオライトを再結晶化して固体Ｅを製造
（ａ）反応混合物の製造
０．９２４ｇ（１．３６ｍｍｏｌ）の塩化物四級化ジェファミン（登録商標）Ｍ６００を２０ｍｌのオートクレーブ中で撹拌しながら１５ｍｌの０．０９Ｍ−ＭＡＯＨ溶液中に室温で１０分間で溶解する。次に、０．５ｇのＨＹ１５ゼオライトを攪拌しながら上記溶液に２０分間かけて添加する。四級化ジェファミン（登録商標）Ｍ６００の量は０．１６４のＮ＋／Ｓｉ比を維持するように決定される。
【０１０４】
（ｂ）固体Ｅの製造
実施例４の（ｂ）の手順と同じである。
（ｃ）固体Ｅの特徴付け
固体Ｅの特性は［表３］に記載した。
固体Ｂ、ＣおよびＤと同じ結論(すなわち、親ゼオライトＹの構造が保持され；固体中に均質なバーミキュラメソポーラス相が形成され；メソポアは約５．５ｎｍを中心とする狭い分布を有する)を得ることができる。ミクロ多孔性とメソ多孔性とが密接に接続され、２つのポア系間の優れた相互接続性を示唆し、再結晶化したゼオライト結晶の真の階層的多孔性が証明される。
【０１０５】
実施例７
有機テンプレートとして塩化物四級化ジェファーミン（登録商標）Ｍ１０００を用いてＨＹ１５ゼオライトを再結晶化して固体Ｆを製造
（ａ）反応混合物の製造
０．７４ｇ（０．６８２ｍｍｏｌ）の塩化物四級化ジェファーミン（登録商標）Ｍ１０００を２０ｍｌのオートクレーブ中で１５ｍｌの０．０９Ｍ−ＴＭＡＯＨ溶液に撹拌しながら室温で１０分かけて溶解する。０．５ｇのＨＹ１５ゼオライトを攪拌しながら２０分間かけて上記溶液に添加する。四級ジェファミン（登録商標）Ｍ１０００の量はＮ+／Ｓｉ比が０．０８２を維持するように決定される。
（ｂ）固体Ｆの製造
次いで、オートクレーブを密閉し、反応媒体を自然発生圧力下に１５０℃で２０時間、静的水熱条件したに置く。オートクレーブを水浴中で急冷した後、固体を濾過して回収し、中性ｐＨに達するまで脱イオン水を用いて洗浄する。次に、固体を８０℃のオーブンで一晩乾燥させる。含まれる有機物を洗浄または管状炉中で５５０℃（１℃／分）で空気流下（２００ｍＬ／時）に８時間焼成して多孔性固体を回収する。
【０１０６】
（ｃ）固体Ｆの特徴付け
固体Ｆの特性は［表３］に記載した。
塩化物四級化ジェファーミン（登録商標）Ｍ１０００を使用してもＨＹ１５ゼオライト中にメソ構造を作成できない。固体ＦのＮ2等温線は親ＨＹ１５と同じ傾向を示し、同様な細孔サイズ分布を示す。ジェファーミン（登録商標）Ｍ１０００は高い疎水性／親水性バランスを有し、それ対応するＬＣＳＴは再結晶条件に合わない。
【０１０７】
実施例８
有機テンプレートとして四級化ジェファーミン（登録商標）Ｍ２００５を用いてＨＹ１５ゼオライトを再結晶化して固体Ｇを製造
（ａ）反応混合物の製造
１．４２ｇ（０．６８２ｍｍｏｌ）の塩化物四級化Ｊｅｆｆａｍｉｎｅ（登録商標）Ｍ２００５を２０ｍｌのオートクレーブ中で撹拌しながら１５ｍｌの０．０９Ｍ−ＴＭＡＯＨ溶液に室温で１０分間で溶解させる。０．５ｇのＨＹ１５ゼオライトを攪拌しながら上記溶液に２０分間かけて添加する。四級ジェファミン（登録商標）Ｍ２００５の量はＮ＋／Ｓｉ比が０．０８２に維持されるように決定される。
（ｂ）固体Ｇの製造
手順は実施例５の（ｂ）と同じである。
（Ｃ）固体Ｇの特徴付け
固体Ｇの特性は［表３］に記載した。
この実施例でも再結晶化ゼオライト結晶の真の階層的多孔性の形成が以下の特性から確認された。すなわち、親ゼオライトＹの構造を保存され、固体中に均質バーミキュラメソポーラス相が形成され、この場合にはメソポアの分布は固体Ｂよりも大きく、約８ｎｍと１５ｎｍをそれぞれ中心とする2つの主要寄与分を有し、ミクロ多孔性とメソ多孔性とは密接に接続されている。さらに、リサイクル可能な構造化剤を用いた場合でも、構造化剤を正確に選択することによってメソ構造のメソポアの寸法を調節できることが証明された。
【０１０８】
実施例９
塩化物四級化ジェファミン（登録商標）Ｍ６００を用い、種々の抽出条件を用いてＨＹ１５ゼオライトを再結晶化して固体Ｈ〜Ｈviiiを製造
（ａ）反応混合物の製造
０．９２４ｇ（１．３６ｍｍｏｌ）の塩化物四級化ジェファミン（登録商標）Ｍ６００を２０ｍｌのオートクレーブ中で１５ｍｌの０．０９Ｍ−ＴＭＡＯＨ溶液に室温で撹拌しながら１０分間で溶解する。０．５ｇのＨＹ１５ゼオライトを攪拌しながら上記溶液中に２０分間かけて添加する。塩化物四級化ジェファーミン(登録商標)Ｍ６００の量はＮ+／Ｓｉ比を０．１６４に維持することで決定されている。
【０１０９】
（ｂ）固体Ｈ〜Ｈｖｉｉｉの製造
次に、オートクレーブを密閉し、反応媒体を自然発生圧力下に１２０℃で２０時間、静的水熱条件したに置く。オートクレーブを水浴中で急冷した後、下記の各種ルートを検討した：
（１）固体Ｈ
固体を濾過し、中性ｐＨに達するまで脱イオン水を用いて洗浄して固体を回収した。次いで、８０℃のオーブン中で固体を一晩乾燥させる。有機物を管状炉中で空気下（２００ｍＬ／時）８時間、５５０℃（１℃／分）で焼成して固体の多孔性を回復した。
（２）固体Ｈｉ
固体を洗浄せずに２５℃で濾過して回収した。次に、８０℃のオーブン中で固体を一晩乾燥した。その特性は［表４］に示した。
（３）固体Ｈｉｉ〜Ｈｉｖ
固体を２５℃で濾過し、０℃、２７℃および４０℃でそれぞれ洗浄して回収する。洗浄工程では１００ｍｇの固体を１５ｍｌの脱イオン水中に導入し、それぞれ０℃、２７℃および４０℃で２４時間撹拌下にバッチで洗浄する。回収した固体を８０℃のオーブンで一晩乾燥した。その特性は［表４］に示す。
（３）固体ｖ〜固体Ｈｖｉｉ
固体を２５℃で濾過し、２７℃で洗浄して回収した。洗浄工程はそれぞれ０．１Ｍ−ＨＮＯ3（硝酸）、ＮＨ4ＯＨ（水酸化アンモニウム）およびＮＨ4ＮＯ3（硝酸アンモニウム）を含む１５ｍｌの溶液中で１００ｍｇの固体を撹拌しながらバッチで２４時洗浄して行った。回収した固形分は８０℃のオーブン中で一晩乾燥した。その特性は［表４］に示す。
（４）固体Ｈｖｉｉｉ
固体を２５℃で濾過し、２７℃洗浄して回収した。洗浄工程は１００ｍｇの固体を１５ｍｌの純粋メタノール中に入れ、２４時間、バッチで撹拌しながら行った。回収した固形分は８０℃のオーブン中で一晩乾燥した。その特性は［表４］に示す。
【０１１０】
【表３】
0006626103.tif 000005
【０１１１】
【表４】
0006626103.tif 000006
【０１１２】
ゼオライトの再結晶化後に溶液を冷却すると、塩化物四級化ジェファーミン（登録商標）Ｍ６００のミセルは材料のメソポア中でバラバラになる。
室温で一回濾過するだけで洗濯せずに（固体Ｈｉ）、再結晶ゼオライト中に存在する構造化剤の３０％は抽出することができる。
室温で水で洗浄すると、３０％の追加の構造化剤（固体Ｈｉｉ）を抽出することができ、これは材料から抽出された四級化ジェファミン（登録商標）Ｍ６００の総量の６０％になる。材料を焼成せずに、穏やかな条件下でメソポーラス容積の７３％が回収される。抽出される有機材料の量に関して洗浄中に使用する水の温度が大きな影響を与えることはない（［表５］）。
酸性溶液を使用すると（固形Ｈｖ）、ＴＭＡ+カチオンのＨ+による交換抽出が改善し、メソポーラス容積の９０％、ミクロポーラス容積の１５％がアクセス可能になる。
洗浄溶媒としてメタノールを用いて得られた結果（固体Ｈｖｉｉｉ）はＮＨ4ＯＨを含む溶液（固体Ｈｖｉ）またはＮＨＮＯ3を含む溶液（固体Ｈｖｉｉ）を用いて得られたものよりも優れているが、ＨＮＯ3を含む溶液（固形ＨV）の場合ほどよくはない。
ここで得られた結果は、メソポーラス化された（mesoporized）ゼオライト気孔からの構造化剤の抽出可能性を示している。
【０１１３】
【表５】
0006626103.tif 000007
【０１１４】
実施例１０
四級化ジェファーミン（登録商標）の本発明の他の再結晶合成への再循環
（Ｒｅｃｒｉｓｔ．１／Ｒｅｃｒｉｓｔ．２／Ｒｅｃｒｉｓｔ．３／Ｒｅｃｒｉｓｔ．４）
固体Ｈと同じ再結晶化プロトコル（実施例９）を使用した。
氷浴中で冷却した後、懸濁液を室温で濾過し、固体を３ｍｌの脱イオン水で洗浄する。固体を８０℃で乾燥する（Ｒｅｃｒｉｓｔ．１）。
濾液を回収し、次ぎの再結晶で再利用する前に、濾液のｐＨを１３に調整する。これはＴＭＡＯＨ（２５％溶液）を滴下する水熱処理前の再結晶化溶液の初期ｐＨに対応する。次いで、親ゼオライトＨＹ１５を添加し、系を撹拌下に１２０℃で２０分間、水熱処理する。室温で冷却し、濾過した後、第２の固体を（Ｒｅｃｒｉｓｔ．２）を回収する。上記の再循環／再結晶化プロトコルを同じ四級化ジェファミン（登録商標）Ｍ６００溶液を用いてさらに２回繰り返す。追加の２回の再結晶化ゼオライトのサンプル（Ｒｅｃｒｉｓｔ．３／Ｒｅｃｒｉｓｔ．４）を得る。
再結晶収率は高く、９２〜９４％である。
【０１１５】
再結晶化ゼオライトの特性は［表６］と［図１９］にまとめて示した。これらの結果は、四級化ジェファミン−Ｃｌを含む溶液は中間精製なしに再循環可能であることを明確に示している。本発明は、穏やかな条件下で回収可能かつ再循環可能な構造化剤を使用することで下記の特性を有する階層型ゼオライト材料を合成できることが実証した：
（１）親ゼオライトＹの構造が保存される。
（２）固体中に均質なバーミキュラメソポーラス相が形成される。
（３）メソポアは５．５ｎｍを中心とする狭い分布を有する。
（４）ミクロ多孔性とメソ多孔性とが密接に接続されている。
【０１１６】
【表６】
0006626103.tif 000008
【０１１７】
実施例１１（比較例）
有機テンプレートとして非四級化Ｊｅｆｆａｍｉｎｅ  Ｍ６００を用いてＨＹ１５ゼオライトを再結晶化して固体Ｉの製造
（ａ）反応混合物の製造
０．４２１ｇ（０．６８２ｍｍｏｌ）のＪｅｆｆａｍｉｎｅ（登録商標）Ｍ６００を２０ｍｌのオートクレーブ中で１５ｍｌの０．０９Ｍ−ＴＭＡＯＨ溶液中に室温で攪拌しながら１０分で溶解させる。
０．５ｇのＨＹ１５を攪拌しながら上記溶液に２０分間かけて添加する。Ｊｅｆｆａｍｉｎｅ（登録商標）Ｍ６００の量はＮＨ2／Ｓｉ比が０．０８２を維持するように決定されている。
（ｃ）固体Ｉの製造
次いで、オートクレーブを密閉し、反応媒体を自然発生圧力下に１５０℃で２０時間、静的水熱条件下に置く。オートクレーブを水浴中で急冷後、濾過して固体を回収し、中性ｐＨに達するまで脱イオン水を用いて洗浄する。次いで８０℃のオーブン中で固体を一晩乾燥させる。有機物せ洗浄するか、管状炉中で空気下（２００ｍＬ／時）で５５０℃（１℃／分）で８時間）焼成して、固体の多孔性を回復する。
（ｄ）固体Ｉの特徴付け
固体Ｉの特性は［表７］に示した。
【０１１８】
【表７】
0006626103.tif 000009
【０１１９】
固体Ｉの場合、広角ＸＲＤは、親ＨＹ１５ゼオライトおよび固体Ｂと比較して結晶性が急激に低下していることを明らかに示しており（［図２０］の左側）、非晶質アルミノ相に相当する１５〜３０°２Θに大きなピークが存在している。
狭角散乱ＸＲＤ（［図２０］の右側）を用い時の固体ＩのＸＲＤスペクトルは親ＨＹ１５ゼオライトのものと似ている。これは組織化されたメソ構造が形成されなかったことを示す。これはＴＥＭ画像（［図２２］）でも確認される。
これらの結果は、Ｎ2吸脱着等温線（［図２１］と［表７］）で測定される固体Ｉのテクスチャー特性と一致している。大きなメソポア（＞１０ｎｍ）の存在によってミクロボア容積の半分以上が失われている（〜６２％）。固体Ｉの細孔寸法分布は広く、３〜４０ｎｍで、約７．４ｎｍに中心がある。
上記の全ての結果は、上記で考慮した合成条件下（高アルカリ性媒体中）では、非四級化Ｊｅｆｆａｍｉｎｅ（登録商標）Ｍ６００では制御されたメソポア化（mesoporization）は不可能であることを示している。材料中に多量のメソポアとミクロポアとが形成されるとともに、ゼオライト構造の大部分が破壊される。
【０１２０】
実施例１２（比較例）
濾過で回収し、焼成しないＣＴＡＢの存在下でＨＹ１５ゼオライトを再結晶化して固体Ｊを製造
１．６７ｇのＨＹ１５ゼオライトを１２０ｍｌのオートクレーブ中で５０ｍｌの０．０９Ｍ−ＴＭＡＯＨ溶液に激しく攪拌しながら室温で混合する。次いで、０．８３ｇのＣＴＡＢを添加し、撹拌しながら懸濁状態を２０分間維持する。混合物のＣＴＡＢ／Ｓｉモル比は０．０８２である。
次いで、オートクレーブを密閉し、反応媒体を自生圧力下に１５０℃で２０時間、静的水熱条件下に置く。
オートクレーブを水浴中で急冷した後、固体を中性ｐＨになるまで脱イオン水を用いて２５℃で濾過して回収し、洗浄し、次いで固体を８０℃のオーブンで一晩乾燥させる（固体Ｊ）
固体Ｊを管状炉内で大気下（２００ｍＬ／時）、５５０℃（１℃／分）で８時間焼成して固体Ａを回収する。
ＣＴＡＢはどんな温度またはｐＨ条件でも両親媒性を維持する界面活性剤である。
Ｎ2−物理吸着の測定値（［図２３］）から明らかなように、ＣＴＡＢはメソポア内にトラップされ、温度を低下させ、続いて濾過しても除去できない。材料（固体Ａ）の完全気孔率を回復するには焼成工程は必須である。
【図１】
0006626103.tif 000010
【図２】
0006626103.tif 000011
【図３】
0006626103.tif 000012
【図４】
0006626103.tif 000013
【図５】
0006626103.tif 000014
【図６】
0006626103.tif 000015
【図７】
0006626103.tif 000016
【図８】
0006626103.tif 000017
【図９】
0006626103.tif 000018
【図１０】
0006626103.tif 000019
【図１１】
0006626103.tif 000020
【図１２】
0006626103.tif 000021
【図１３】
0006626103.tif 000022
【図１４】
0006626103.tif 000023
【図１５】
0006626103.tif 000024
【図１６】
0006626103.tif 000025
【図１７】
0006626103.tif 000026
【図１８】
0006626103.tif 000027
【図１９】
0006626103.tif 000028
【図２０】
0006626103.tif 000029
【図２１】
0006626103.tif 000030
【図２２】
0006626103.tif 000031
【図２３】
0006626103.tif 000032